(57)【要約】【課題】化学的および物理的刺激性が少なく、乾燥時の白度および湿潤時の透明性並びに取扱い性に優れるフェイスマスク用不織布を提供すること。【解決手段】繊維径が５μｍ以上１２μｍ以下のセルロース繊維からなる、目付が２０ｇ／ｍ2以上６０ｇ／ｍ2以下、厚みが０．２０ｍｍ以上０．５０ｍｍ以下のセルロース不織布であって、乾燥時の白色度が３０％以上７０％以下であり、湿潤時の透明度が６０％以上１００％以下であり、蒸留水抽出物量が１０００ｍｇ／ｋｇ以下であり、下記式で表わされる形態安定性が８８％以上９８％以下であることを特徴とするフェイスマスク用不織布。  形態安定性  ＝［１−｛｜Ｇ−２００｜＋｜Ｈ−２００｜｝／４００]×１００【選択図】なし【特許請求の範囲】
【請求項１】
繊維径が５μｍ以上１２μｍ以下のセルロース繊維からなる、目付が２０ｇ／ｍ2以上６０ｇ／ｍ2以下、厚みが０．２０ｍｍ以上０．５０ｍｍ以下のセルロース不織布であって、乾燥時の白色度が３０％以上７０％以下であり、湿潤時の透明度が６０％以上１００％以下であり、蒸留水抽出物量が１０００ｍｇ／ｋｇ以下であり、下記式で表わされる形態安定性が８８％以上９８％以下であることを特徴とするフェイスマスク用不織布。
形態安定性  ＝［１−｛｜Ｇ−２００｜＋｜Ｈ−２００｜｝／４００]×１００
（上式において、ＧおよびＨはそれぞれ、４つ折状態の２００ｍｍ×２００ｍｍの不織布を水中に浸漬して１分間放置した後、網の上に１分間置き水切りをした４つ折状態の不織布を開いたときのタテの長さ（ｍｍ）、およびヨコの長さ（ｍｍ）である。）
【請求項２】
前記セルロース繊維が再生セルロース連続長繊維であることを特徴とする請求項１に記載のフェイスマスク用不織布。
【請求項３】
漂白処理が施されていないことを特徴とする請求項１又は２に記載のフェイスマスク用不織布。
【請求項４】
請求項１〜３のいずれか一項に記載の不織布からなるフェイスマスク。
【請求項５】
繊維径が５μｍ以上１２μｍ以下のセルロース繊維を用いて、目付が２０ｇ／ｍ2以上６０ｇ／ｍ2以下、厚みが０．２０ｍｍ以上０．５０ｍｍ以下になるようにセルロース不織布を調整し、水流交絡を施したのち乾燥し、さらに洗浄と乾燥を少なくとも１回行う事を特徴とする請求項１に記載のフェイスマスク用不織布の製造方法。
【発明の詳細な説明】
【技術分野】
【０００１】
本発明は、化学的および物理的刺激性が少なく、乾燥時の白度および湿潤時の透明性が高く、取扱い性および着用感に優れるフェイスマスク用不織布に関する。
【背景技術】
【０００２】
従来、セルロース繊維不織布は美容向けのフェイスマスクとして広く使用されている。例えば、銅アンモニアレーヨン原液を流下緊張法によりウエブ化しウエブ化時に繊維が自己接着し、その後、高圧水流処理で３次元交絡を行って不織布化した再生セルロース連続長繊維不織布は、白色係数が高く清浄度に優れている（例えば下記特許文献１参照）。
また、薄い不織布において透明性が高く、装着についての抵抗感が少ないセルロース繊維不織布も開発されている（例えば下記特許文献２参照）。
【０００３】
しかしながら、近年需要が拡大してきた、美容向けのフェイスマスク用専用の不織布の開発は十分でなく、以下のような問題点があった。
（１）バインダー等の不純物が入っている不織布が多く、肌への刺激性を否定できない。
（２）乾燥時に白度の高い不織布が好まれるが、漂白している不織布が多く、漂白剤の肌への刺激が否定できない。
（３）湿潤時に透明度の高い不織布が求められるが、厚みに応じて透明度が下がってしまう。
（４）薄くして透明性を改善した不織布は形態安定性が悪く、取り扱えない。
【先行技術文献】
【特許文献】
【０００４】
【特許文献１】特許第４４７１６２０号公報
【特許文献２】特許第５３３９６９０号公報
【発明の概要】
【発明が解決しようとする課題】
【０００５】
本発明の課題は、上記問題点を解決し、化学的および物理的刺激性が少なく、乾燥時の白度および湿潤時の透明性並びに取扱い性に優れるフェイスマスク用不織布を提供することである。
【課題を解決するための手段】
【０００６】
本発明者等は、上記課題を解決するために鋭意研究を重ねた結果、繊維径が５μｍ以上１２μｍ以下のセルロース繊維を用いて、目付が２０ｇ／ｍ2以上６０ｇ／ｍ2以下、厚みが０．２０ｍｍ以上０．５０ｍｍ以下になるようにセルロース不織布を調整し、水流交絡を施したのち乾燥し、さらに洗浄と乾燥を少なくとも１回行う事で、乾燥時の白色度が３０％以上７０％以下、湿潤時の透明度６０％以上１００％以下、蒸留水による抽出物量が１０００ｍｇ／ｋｇ以下、形態安定性が８８％以上９８％以下のセルロース不織布が得られ、この不織布が上記課題を解決することを見出し、本発明を完成させるに至った。
即ち、本発明は、以下の構成を有している。
【０００７】
（１）繊維径が５μｍ以上１２μｍ以下のセルロース繊維からなる、目付が２０ｇ／ｍ2以上６０ｇ／ｍ2以下、厚みが０．２０ｍｍ以上０．５０ｍｍ以下のセルロース不織布であって、乾燥時の白色度が３０％以上７０％以下であり、湿潤時の透明度が６０％以上１００％以下であり、蒸留水抽出物量が１０００ｍｇ／ｋｇ以下であり、下記式で表わされる形態安定性が８８％以上９８％以下であることを特徴とするフェイスマスク用不織布。
形態安定性  ＝［１−｛｜Ｇ−２００｜＋｜Ｈ−２００｜｝／４００]×１００
（上式において、ＧおよびＨはそれぞれ、４つ折状態の２００ｍｍ×２００ｍｍの不織布を水中に浸漬して１分間放置した後、網の上に１分間置き水切りをした４つ折状態の不織布を開いたときのタテの長さ（ｍｍ）、およびヨコの長さ（ｍｍ）である。）
（２）前記セルロース繊維が再生セルロース連続長繊維であることを特徴とする上記１項に記載のフェイスマスク用不織布。
（３）漂白処理が施されていないことを特徴とする上記１又は２項に記載のフェイスマスク用不織布。
（４）上記１〜３項のいずれか一項に記載の不織布からなるフェイスマスク。
（５）繊維径が５μｍ以上１２μｍ以下のセルロース繊維を用いて、目付が２０ｇ／ｍ2以上６０ｇ／ｍ2以下、厚みが０．２０ｍｍ以上０．５０ｍｍ以下になるようにセルロース不織布を調整し、水流交絡を施したのち乾燥し、さらに洗浄と乾燥を少なくとも１回行う事を特徴とする上記１項に記載のフェイスマスク用不織布の製造方法。
【発明の効果】
【０００８】
本発明の不織布から得られるフェイスマスクは、化学的および物理的刺激性が少なく、乾燥時の白度および湿潤時の透明性が高く、取扱い性および着用感に優れるフェイスマスクである。
【発明を実施するための形態】
【０００９】
以下、本願発明について具体的に説明する。
本発明で用いられるセルロース繊維としては、銅アンモニアレーヨン、ビスコースレーヨン、テンセル（リヨセル）、ポリノジック等の再生セルロース繊維およびコットン、パルプ、麻等の天然セルロース繊維が挙げられる。好ましくは再生セルロース繊維である。この繊維は連続長繊維でも短繊維でも構わないが、連続長繊維は、短繊維のものよりもよりリントフリー性に優れ、吸液性にも優れている。
【００１０】
本発明で用いられるセルロース繊維の繊維径は、５μｍ以上１２μｍ以下であることが好ましい。より好ましくは、６．５μｍ以上１２μｍ以下であり、更に好ましくは７μｍ以上１２μｍ以下である。何故ならセルロース不織布の繊維径が５μｍ未満の場合、乱反射による効果で白度は上昇するが、組織が緻密になり過ぎ、湿潤時の透明度が低下してしまう。一方で、１２μｍより大きい場合、乱反射の効果が少なく、乾燥時の白色度が低下してしまうからである。
【００１１】
本発明のセルロース不織布は、バインダーや界面活性剤を付与したセルロース不織布では吸水性の低下や、成分の溶出が懸念されるため、ノーバインダーのセルロース不織布を用いることが好ましい。セルロース不織布の目付としては、２０ｇ／ｍ2以上６０ｇ／ｍ2以下であることが好ましい。より好ましくは、２５ｇ／ｍ2以上５５ｇ／ｍ2以下であり、更に好ましくは３０ｇ／ｍ2以上５０ｇ／ｍ2以下である。セルロース不織布の目付が２０ｇ／ｍ2未満の場合、薄すぎるために取扱い性が著しく低下し、実用的でない。一方で６０ｇ／ｍ2より大きい場合、取扱い性は優れるが、厚さが肌の動きに追随せず、着用感が低下する。
【００１２】
本発明のセルロース不織布の厚みは、０．２０ｍｍ以上０．５０ｍｍ以下であることが好ましい。より好ましくは、０．２５ｍｍ以上０．５０ｍｍ以下であり、更に好ましくは０．３０ｍｍ以上０．４５ｍｍ以下である。セルロース不織布の厚みが０．２０ｍｍ未満の場合、薄すぎるために乾燥時の白色度が低下する。０．５０ｍｍより大きい場合、湿潤時の透明度の低下やフェイスマスク着用感が低下する。
【００１３】
本発明のセルロース不織布の密度は、０．２５ｇ／ｍ3以下であることが好ましい。より好ましくは０．２０ｇ／ｍ3以下である。セルロース不織布の密度が０．２５ｇ／ｍ3より大きい場合、湿潤時の透明度の低下やフェイスマスク着用感が低下する。また０．０８ｇ／ｍ3以上であることが好ましい。０．０８ｇ／ｍ3より小さいと取扱い性が低下し、フェイスマスクとしては好ましくない。
【００１４】
本発明のセルロース不織布の乾燥時の白色度は、３０％以上７０％以下であることが好ましい。より好ましくは３５％以上７０％以下である。セルロース不織布の乾燥時の白色度が３０％未満の場合は、清潔度が低下する。７０％より大きい場合、湿潤時の透明度が低下する。
【００１５】
本発明のセルロース不織布の湿潤時の透明度は、６０％以上１００％以下であることが好ましい。より好ましくは６２％以上１００％以下である。セルロース不織布の湿潤時の透明度が６０％未満の場合、フェイスマスク着用感が低下する。
本発明のセルロース不織布の後述する方法で測定される蒸留水による抽出物量は、不織布１ｋｇ当たり１０００ｍｇ以下であることが好ましい。より好ましくは９００ｍｇ／ｋｇ以下であり、更に好ましくは８００ｍｇ／ｋｇ以下である。セルロース不織布の蒸留水による抽出物量が１０００ｍｇ／ｋｇより大きい場合、フェイスマスク着用時に不純物の溶出が無視できず、化粧品用途では好ましくない。
【００１６】
本発明のセルロース不織布の後述する方法で測定される形態安定性は、８８％以上９８％以下であることが好ましい。より好ましくは９０％以上９８％以下である。セルロース不織布の形態安定性が８８％未満の場合、フェイスマスク着用に時間を要するため好ましくない。９８％より大きい場合、フェイスマスクの着用感が低下する。
【００１７】
本発明のフェイスマスク用不織布は漂白処理を施していないことが好ましい。漂白処理とは、通常、一般に行なわれている漂白処理を指し、以下のような薬剤を用いた処理を言う。次亜塩素酸塩、亜硫酸塩、クロロシアヌル酸塩、ジクロロイソヌル酸塩、トリクロロシアヌル酸塩などの塩素系漂白剤、過炭酸塩、過硼酸塩、モノ過硫酸塩、過酸化水素、過マンガン酸塩などの酸素系漂白剤、次亜硫酸塩、次亜硫酸水素塩、亜硫酸水素塩、無水亜硫酸塩、二酸化チオ尿素、チオ硫酸塩、シュウ酸、ロンガリット、チタンソルトナドなどの還元系漂白剤を用いた処理。漂白処理を施した場合、上記のような薬剤が付着し化学的刺激が大きいためにフェイスマスク不織布としては好ましくない。
【００１８】
本発明のセルロース不織布は、紡出した糸をネット上に振り落してシート状に積層した後、水流交絡を受ける。水流交絡の水圧は高圧、中圧、低圧いずれの方法で行っても良い。水流交絡を受けた不織布は乾燥工程を経た後に水洗を行い、再度乾燥させることを製法上の特徴としている。セルロースに含まれるヘミセルロース等の低分子量成分は一回目の乾燥により、繊維表面に移動してくる。このヘミセルロースを水洗により除く事で白度を上げることができる。
【００１９】
また、水流交絡および水洗等の湿潤と乾燥とを少なくとも２セット実施する事で形態安定性が改善されることが分かった。理由は明確ではないが、不織布の繊維が湿潤工程で膨潤した後、乾燥工程で収縮することでより緻密な不織布構造になったのではないかと思われる。なお、水洗と乾燥は、必要であればさらに数セット行ってもよい。
【実施例】
【００２０】
以下、本発明を実施例などにより更に詳細に説明するが、本発明はこれらの実施例のみに何ら限定されるものではない。本発明における測定方法を以下に示す。
（１）繊維径（μｍ）
セルロース不織布を、走査型電子顕微鏡、日本電子製ＪＳＭ−６３８０を用いて１００００倍の倍率で観察し、任意の５０本を選び測定した平均値を繊維径とした。
（２）目付（ｇ／ｍ2）
０．０５ｍ2以上の面積のセルロース不織布を、１０５℃で一定質量になるまで乾燥後、２０℃、６５％ＲＨの恒温室に１６時間以上放置してその質量を測定し、不織布のｍ2当たりの質量（ｇ）を求めた。
【００２１】
（３）厚み（ｍｍ）
セルロース不織布を、ＪＩＳ−Ｌ１０９６準拠の厚み試験にて荷重を１．９６ｋＰａとして測定した。
（４）密度（ｇ／ｃｍ3）
セルロース不織布の厚みと目付をそれぞれ１０回測定し、その平均値となる厚みＡ（ｍｍ）と目付Ｂ（ｇ／ｍ2）を用いて次式により密度を算出した。
密度  ＝  ｛  Ｂ  ／  Ａ  ｝  ／  １０００
（５）乾燥時の白色度（％）
セルロース不織布を、スガ試験機株式会社製積分球方式ＳＭ−Ｔを用いて白色度（ＷＬ）を５回測定した平均値を乾燥時の白色度（％）とした。
【００２２】
（６）湿潤時の透明度（％）
５ｃｍ×５ｃｍのセルロース不織布をメッシュ（１０メッシュ、線径０．５ｍｍ）の上に載せ、これをバットに入れた水の中に入れて３０秒間浸漬する。その後、メッシュを引き上げて１０分間放置した後、過剰な水、水溶液を濾紙などで拭き取る。含水状態の不織布をガラス板に挟み、スガ試験機株式会社製積分球方式ＳＭ−Ｔを用いてＬ値を５回測定し、その平均値Ｃを用いて次式により湿潤時の透明度（％）を算出した。この時、ガラス板のみのＬ値も５回測定し、その平均値をＤとしている。
湿潤時の透明度  ＝  １００−（Ｃ−Ｄ）
【００２３】
（７）抽出物量（ｍｇ／ｋｇ）
セルロース不織布４０ｇを入れたガラス瓶に蒸留水６４０ｇを加え、蓋をして１６時間放置する。抽出液は、濾過することによって繊維くずを取り除き、質量Ｅ（ｇ）を測定する。その後、濾過した抽出液は減圧蒸留を行い、抽出物（固体）の質量Ｆ（ｇ）を測定し、次式により抽出物量を算出した。
抽出物量  ＝  Ｆ／｛（Ｅ／６４０）×４０｝×１００００００
【００２４】
（８）形態安定性（％）
４つ折状態の２００ｍｍ×２００ｍｍの不織布を水中に浸漬して１分間放置した後、網の上に１分間置き水切りをした４つ折状態の不織布を開いたときのタテの長さＧ（ｍｍ）、ヨコの長さＨ（ｍｍ）を測定し、下記式にて算出される。
形態安定性  ＝［１−｛｜Ｇ−２００｜＋｜Ｈ−２００｜｝／４００]×１００
【００２５】
（９）肌触り性
被験者２０人で肌触りの官能評価を行った。評価方法および判定水準は以下のとおりであり、２０人の平均値をそのサンプルの肌触りの官能評価の値とした。
評価方法：左手上腕部内側を１０ｃｍ×１０ｃｍの湿潤サンプルで軽くこすり、以下の判定基準に従って各サンプルを評価する。
＜判定基準＞
５：ソフトで肌への刺激が感じられない。
４：サラサラした刺激を感じる。
３：弱くざらざら感を感じる。
２：ざらざらした刺激を感じる。
１：ちくちくした刺激を感じる。
【００２６】
（１０）化学的刺激性
純水１５０ｍＬが入ったビーカーに、サンプル５ｇを浸漬させる。５分後、ビーカーを１分間振りながら撹拌する。１００ｍＬのメスシリンダーに６０ｍＬの抽出液を取り、蓋をして上下に２０回振る。メスシリンダーを立てて１分間放置した時の泡立ちの状態を見て下記基準により化学的刺激性を評価した。
＜判定基準＞
○：泡が無い状態か、ほとんど泡が目立たず液面に薄い筋状の泡が残る程度で壁面には泡は付着しない。
×：液面上に明らかに泡と分かる層が形成されており、シリンダーの壁面にも泡が付着している。
【００２７】
（１１）物理的刺激性
特開２００３−５２７５２号公報に記載された擦過刺激指数に準拠して評価した。 
５ｃｍ×５ｃｍの不織布をカトウテック株式会社製摩擦感テスター（ＫＥＳ−ＳＥ）の摩擦端子に装着する。不織布と初期圧縮応力９８Ｎ・ｍ／ｃｍ2の弾性体とを接圧４．９×１０3 Ｐａ、接触面積１ｃｍ2 、摩擦距離２ｃｍの条件で上記摩擦感テスターを用いて１回摩擦する。幅１ｃｍ、摩擦方向２ｃｍの摩擦後の弾性体表面の中央部分に摩擦によって生じた摩擦方向に対して直交する方向の１ｃｍ幅の傷の最大深さを求める。不織布の機械軸方向と機械軸と垂直方向での摩擦試験をそれぞれ１０回実施し、得られた弾性体の最大傷深さの平均値を物理的刺激性として評価した。
【００２８】
（１２）着用感
フェイスマスクの付け心地がどのように感じるのか、被験者２０人での官能評価を行った。評価方法および判定基準は以下のとおりであり、２０人の平均値をそのサンプルの着用感官能評価の値とした。 
評価方法：フェイスマスク型の不織布を蒸留水に浸漬させて１０分後、液だれがしない程度に軽く絞り、顔に貼りつけて評価した。
＜判定基準＞ 
３：着用時の不快感がなく、鏡越しに見ても着用している感じがしない。
２：着用時の不快感はないが、鏡越しに見ると着用している感じがある。
１：着用時の不快感があり、鏡越しに見ても着用している感じがある。
【００２９】
［実施例１］
コットンリンター（重合度９００〜１００）を銅アンモニア溶液で溶解し（コットンリンター１０ｗｔ％、アンモニア７ｗｔ％、銅３ｗｔ％）紡糸原液を準備した。原液吐出孔が直径０．６ｍｍ、４５個／ｃｍ2である紡口を用い、１ホール当たりの吐出量が０．０９ｃｃ／ｍｉｎ．にて、流下緊張下で連続してネット上に４層重ねで紡糸してシートを形成させ、３ＭＰａの高圧水流によってシートを交絡させた後、１００℃の熱風で乾燥させた。なお、ネットスピードは２６ｍ／ｍｉｎ．であった。得られた不織布を純水で水洗後、再度１００℃の熱風乾燥工程に導入し、不織布を得た。得られた４層構造の不織布の繊維径は１１．８μｍであり、目付は３８．１ｇ／ｍ2であった。得られた不織布の特性を表１に、着用感等の評価結果を表２に示す。
【００３０】
［実施例２］
ネットスピードを１６ｍ／ｍｉｎ．であること以外は実施例１と同様の条件にて４層構造の不織布を得た。得られた不織布の繊維径は１１．９μｍであり、目付は５９．５ｇ／ｍ2であった。得られた不織布の特性を表１に、着用感等の評価結果を表２に示す。
［実施例３］
原液吐出孔が直径０．３ｍｍ、１８０個／ｃｍ2である紡口を用い、１ホール当たりの吐出量が０．０２ｃｃ／ｍｉｎ．であること以外は実施例１と同様の条件にて４層構造の不織布を得た。得られた不織布の繊維径は５．２μｍであり、目付は２９．６ｇ／ｍ2であった。得られた不織布の特性を表１に、着用感等の評価結果を表２に示す。
【００３１】
［比較例１］
ネットスピード１１ｍ／ｍｉｎ．にて５層重ねで紡糸してシートを形成させ、得られた不織布を水洗後、再度乾燥工程に導入しないこと以外は実施例１と同様の条件にて５層構造の不織布を得た。得られた不織布の繊維径は１４．１μｍであり、目付は１１４．６ｇ／ｍ2であった。得られた不織布の特性を表１に、着用感等の評価結果を表２に示す。
［比較例２］
市販の再生セルロース繊維不織布（リヨセル製不織布）の特性測定と評価を行なった。繊維径は１１．９μｍ、目付は３４．５ｇ／ｍ2であった。得られた特性を表１に、着用感等の評価結果を表２に示す。
【００３２】
【表１】
2015070968.tif 000002
【００３３】
【表２】
2015070968.tif 000003
表２に示したとおり、本発明のセルロース不織布は、肌触り性および着用感に優れ、肌への低刺激性にも優れている。
【産業上の利用可能性】
【００３４】
本発明のフェイスマスク用不織布は、化学的および物理的刺激性が少なく、乾燥時の白度および湿潤時の透明性が高く、かつ着用感に優れるフェイスマスク用不織布であり、産業上の利用価値は極めて大きい。